(57)【要約】【課題】エチレン−ビニルエステル系共重合体ケン化物を用い、耐衝撃性に優れた樹脂組成物を提供する。【解決手段】エチレン−ビニルエステル系共重合体ケン化物（Ａ）、ゴム質グラフト重合体（Ｂ）およびポリアルキレンエーテルユニットを有する重合体（Ｃ）を含有してなる樹脂組成物を用いる。【選択図】なし【特許請求の範囲】
【請求項１】
エチレン−ビニルエステル系共重合体ケン化物（Ａ）、ゴム質グラフト重合体（Ｂ）およびポリアルキレンエーテルユニットを有する重合体（Ｃ）を含有してなる樹脂組成物。
【請求項２】
エチレン−ビニルエステル系共重合体ケン化物（Ａ）とゴム質グラフト重合体（Ｂ）との重量比（Ａ／Ｂ）は、７０／３０〜９９／１である請求項１記載の樹脂組成物。
【請求項３】
ゴム質グラフト重合体（Ｂ）とポリアルキレンエーテルユニットを有する重合体（Ｃ）との重量比（Ｂ／Ｃ）は、０．１〜１０である請求項１または２記載の樹脂組成物。
【請求項４】
エチレン−ビニルエステル系共重合体ケン化物（Ａ）とポリアルキレンエーテルユニットを有する重合体（Ｃ）との重量比（Ａ／Ｃ）は、７０／３０〜９９／１である請求項１〜３のいずれか一項に記載の樹脂組成物。
【請求項５】
ゴム質グラフト重合体（Ｂ）は、ゴム質重合体（Ｂ１）およびビニル単量体（Ｂ２）の合計１００重量％中、ゴム質重合体（Ｂ１）１０〜９０重量％の存在下において、ビニル単量体（Ｂ２）１０〜９０重量％をグラフト重合して得られたものである請求項１〜４のいずれか一項に記載の樹脂組成物。
【請求項６】
ゴム質重合体（Ｂ１）のガラス転移温度が０℃以下である請求項５記載の樹脂組成物。
【請求項７】
上記（Ａ）〜（Ｃ）成分と共に、グリシジル基を有する(メタ)アクリル酸エステル重合体（Ｄ）を含有する請求項１〜６のいずれか一項に記載の樹脂組成物。
【請求項８】
請求項１〜７のいずれか一項に記載の樹脂組成物からなる層を少なくとも１層有する多層構造体。
【請求項９】
総厚みが、２０〜５００００μｍであることを特徴とする請求項８記載の多層構造体。
【発明の詳細な説明】
【技術分野】
【０００１】
本発明は、耐溶剤性および耐衝撃性に優れた樹脂組成物およびそれを用いた多層構造体に関するものであり、特には、エチレン−ビニルエステル系共重合体ケン化物を含有する樹脂組成物およびそれを用いた多層構造体に関するものである。
【背景技術】
【０００２】
従来、エチレン−ビニルエステル系共重合体ケン化物は、透明性、ガスバリア性、保香性などに優れており、一般的に包装材料に用いられる。さらに、エチレン−ビニルエステル系共重合体ケン化物は帯電防止性、耐油性、耐溶剤性にも優れるため、燃料や農薬等、揮発性物質を含有する溶液用のボトル、タンク、ドラム等の容器や、それらを輸送するホース等の材料としても有用である。
【０００３】
しかしながら、エチレン−ビニルエステル系共重合体ケン化物はその水酸基の豊富さによって高度なガスバリア性を発揮するが、同時に結晶性が高いという性質も有するので耐衝撃性が低い傾向があり、クラック等が生じ易いという性質を有する。
【０００４】
そこで、耐衝撃性及び表面光沢性にも優れる樹脂組成物として、特定の多層構造重合体粒子をエチレン−ビニルエステル系共重合体ケン化物に配合した樹脂組成物が知られている（例えば、特許文献１参照）。
【先行技術文献】
【特許文献】
【０００５】
【特許文献１】特開平９−２６３６６６号公報
【発明の概要】
【発明が解決しようとする課題】
【０００６】
しかしながら上記の技術では、エチレン−ビニルエステル系共重合体ケン化物と多層構造重合体粒子間の界面に親和性が乏しい為か、耐衝撃性は改善の余地があった。
【課題を解決するための手段】
【０００７】
本発明者らは、上記事情に鑑み、鋭意検討の結果、エチレン−ビニルエステル系共重合体ケン化物（Ａ）、ゴム質グラフト重合体（Ｂ）およびポリアルキレンエーテルユニットを有する重合体（Ｃ）を含有してなる樹脂組成物を用いることにより、より耐衝撃性に優れた樹脂組成物が得られることを見出した。
【０００８】
すなわち、本発明の要旨は、エチレン−ビニルエステル系共重合体ケン化物（Ａ）、ゴム質グラフト重合体（Ｂ）およびポリアルキレンエーテルユニットを有する重合体（Ｃ）を含有してなる樹脂組成物に存する。
【発明の効果】
【０００９】
エチレン−ビニルエステル系共重合体ケン化物（Ａ）、ゴム質グラフト重合体（Ｂ）およびポリアルキレンエーテルユニットを有する重合体（Ｃ）を含有してなる樹脂組成物を用いることにより、常温における耐衝撃性のみならず、低温条件下における耐衝撃性にも優れるという、予想外の顕著な効果が得られた。
【００１０】
本発明においては、エチレン−ビニルエステル系共重合体ケン化物（Ａ）への分散性に優れるゴム質グラフト重合体（Ｂ）を用いることで、かかる成分が樹脂組成物のマトリックスたる（Ａ）成分中に効率よく分散する。そして（Ａ）成分と（Ｂ）成分との界面の面積が大きくなるために（Ｂ）成分による衝撃吸収効率が増加し、耐衝撃性が向上する。
そして、かかる組成物に、（Ａ）成分と親和性を有する特性のあるポリアルキレンエーテルユニットを有する重合体（Ｃ）が共存することにより、マトリックスそのものの耐衝撃性が向上し、同時にマトリックスから（Ｂ）成分への衝撃伝達効率が増加するためか、耐衝撃性が顕著に向上し、低温条件下における耐衝撃性にも優れるという予想外の顕著な効果が得られた。
【００１１】
そして、エチレン−ビニルエステル系共重合体ケン化物（Ａ）とゴム質グラフト重合体（Ｂ）との重量比（Ａ／Ｂ）が、７０／３０〜９９／１であると、耐衝撃性およびガスバリア性により優れるようになる。
【００１２】
また、ゴム質グラフト重合体（Ｂ）とポリアルキレンエーテルユニットを有する重合体（Ｃ）との重量比（Ｂ／Ｃ）が、０．１〜１０であると、低温における耐衝撃性に優れるようになるとともに、耐溶剤性により優れるようになる。
【００１３】
さらに、エチレン−ビニルエステル系共重合体ケン化物（Ａ）とポリアルキレンエーテルユニットを有する重合体（Ｃ）との重量比（Ａ／Ｃ）が、７０／３０〜９９／１であると、耐衝撃性およびガスバリア性により優れるようになる。
【００１４】
また、ゴム質グラフト重合体（Ｂ）は、ゴム質重合体（Ｂ１）およびビニル単量体（Ｂ２）の合計１００重量％中、ゴム質重合体（Ｂ１）１０〜９０重量％の存在下において、ビニル単量体（Ｂ２）１０〜９０重量％をグラフト重合して得られたものであると、耐衝撃性および作業性により優れるようになる。
【００１５】
ゴム質重合体（Ｂ１）のガラス転移温度が０℃以下であると、耐衝撃性により優れるようになる。
【００１６】
上記（Ａ）〜（Ｃ）成分と共に、グリシジル基を有する(メタ)アクリル酸エステル重合体（Ｄ）を含有すると、樹脂組成物の耐衝撃性及びガスバリア性の発現が良好となる。
【００１７】
本発明の樹脂組成物からなる層を少なくとも１層有する多層構造体であると、その構造体の機械的強度が向上するようになる。
【００１８】
上記多層構造体の総厚みが、２０〜５００００μｍであると、耐衝撃性およびガスバリア性に優れるようになる。
【発明を実施するための形態】
【００１９】
以下、本発明の構成につき詳細に説明するが、これらは望ましい実施態様の一例を示すものである。
本発明は、エチレン−ビニルエステル系共重合体ケン化物（以下、「ＥＶＯＨ」と称することがある）（Ａ）、ゴム質グラフト重合体（Ｂ）およびポリアルキレンエーテルユニットを有する重合体（Ｃ）を含有してなる樹脂組成物に存する。
【００２０】
＜ＥＶＯＨ（Ａ）の説明＞
本発明で用いるＥＶＯＨ（Ａ）について説明する。
本発明で用いるＥＶＯＨ（Ａ）は、公知の樹脂であり、非水溶性の熱可塑性樹脂である。ＥＶＯＨ（Ａ）は、通常、ビニルエステル系モノマー（例えば、脂肪酸ビニルエステル）とエチレンを共重合してエチレン−ビニルエステル系共重合体を得、これをケン化して得られるものである。すなわち、エチレン構造単位とビニルアルコール構造単位を主とし、ケン化後に残存する若干量のビニルエステル構造単位を含むものである。上記共重合に際しては、溶液重合法など、公知の重合法が採用されうる。
【００２１】
上記ビニルエステル系モノマーとしては、経済的な点から通常は酢酸ビニルが用いられる。他にも、例えばギ酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、バーサチック酸ビニル等の脂肪族ビニルエステル、安息香酸ビニル等の芳香族ビニルエステル等が挙げられ、通常炭素数３〜２０、好ましくは炭素数４〜１０、特に好ましくは炭素数４〜７の脂肪族ビニルエステルが用いられる。これらは通常単独で用いるが、必要に応じて複数種を用いてもよい。
【００２２】
また、ＥＶＯＨ（Ａ）のエチレン含有量は、エチレンとビニルエステル系モノマーの重合時に決定されるものであり、ケン化の前後で変化するものではない。ＩＳＯ１４６６３に基づいて測定したエチレン構造単位の含有率が通常２０〜６０モル％、好ましくは２０〜５５モル％、特に好ましくは２５〜５０モル％である。エチレン含有量が低すぎると耐衝撃性や加工性が低下する傾向があり、高すぎるとガスバリア性や耐溶剤性が低くなる傾向がある。
【００２３】
さらに、ＥＶＯＨ（Ａ）のケン化度は滴定法（ＪＩＳ  Ｋ６７２６）（ただし、ＥＶＯＨは水／メタノール溶媒に均一に溶解した溶液にて）で測定した値で通常９０〜１００モル％、好ましくは９５〜１００モル％、特に好ましくは９８〜１００モル％である。ケン化度が低すぎると酸素バリア性が低下する傾向がある。
【００２４】
ＥＶＯＨ（Ａ）のメルトフローレート（以下、「ＭＦＲ」と称することがある）は、２１０℃、荷重２１６０ｇで測定した値で通常０．１〜１００ｇ／１０分、好ましくは１〜５０ｇ／１０分、特に好ましくは２〜４０ｇ／１０分である。かかる値が高すぎたり低すぎたりすると加工性が低下する傾向がある。
【００２５】
なお、本発明では、エチレンと脂肪酸ビニルエステル以外に、ＥＶＯＨ（Ａ）に要求される特性を阻害しない範囲で共重合可能なエチレン性不飽和単量体を共重合していてもよく、上記単量体としては、下記のものがあげられる。例えば、プロピレン、１−ブテン、イソブテン等のオレフィン類や、２−プロペン−１−オール、３−ブテン−１−オール、４−ペンテン−１−オール、５−ヘキセン−１−オール、３，４−ジヒドロキシ−１−ブテン、５−ヘキセン−１，２−ジオール等のヒドロキシ基含有α−オレフィン類や、そのエステル化物である、３，４−ジアシロキシ−１−ブテン、特に、３，４−ジアセトキシ−１−ブテン等があげられる。また、アクリル酸、メタクリル酸、クロトン酸、（無水）フタル酸、（無水）マレイン酸、（無水）イタコン酸等の不飽和酸類あるいはその塩、ならびに、炭素数１〜１８のモノまたはジアルキルエステル類があげられる。また、アクリルアミド、炭素数１〜１８のＮ−アルキルアクリルアミド、Ｎ，Ｎ−ジメチルアクリルアミド、２−アクリルアミドプロパンスルホン酸あるいはその塩、ならびに、アクリルアミドプロピルジメチルアミンあるいはその酸塩あるいはその４級塩等のアクリルアミド類や、メタクリルアミド、炭素数１〜１８のＮ−アルキルメタクリルアミド、Ｎ，Ｎ−ジメチルメタクリルアミド、２−メタクリルアミドプロパンスルホン酸あるいはその塩、メタクリルアミドプロピルジメチルアミンあるいはその酸塩ならびにその４級塩等のメタクリルアミド類があげられる。また、Ｎ−ビニルピロリドン、Ｎ−ビニルホルムアミド、Ｎ−ビニルアセトアミド等のＮ−ビニルアミド類、アクリルニトリル、メタクリルニトリル等のシアン化ビニル類や、炭素数１〜１８のアルキルビニルエーテル、ヒドロキシアルキルビニルエーテル、アルコキシアルキルビニルエーテル等のビニルエーテル類、塩化ビニル、塩化ビニリデン、フッ化ビニル、フッ化ビニリデン、臭化ビニル等のハロゲン化ビニル類、トリメトキシビニルシラン等のビニルシラン類、ならびに、酢酸アリル、塩化アリル、トリメチル−（３−アクリルアミド−３−ジメチルプロピル）−アンモニウムクロリド、アクリルアミド−２−メチルプロパンスルホン酸、ビニルエチレンカーボネート、グリセリンモノアリルエーテル等があげられる。また、ウレタン化、アセタール化、シアノエチル化、オキシアルキレン化等「後変性」されていても差し支えない。
特にヒドロキシ基含有α−オレフィン類を共重合したＥＶＯＨ（Ａ）は、延伸加工や真空・圧空成形などの二次成形性が良好になる点で好ましく、中でも１，２−ジオールを側鎖に有するＥＶＯＨ（Ａ）が好ましい。
【００２６】
本発明で用いられるＥＶＯＨ（Ａ）には、本発明の効果を阻害しない範囲において、一般にＥＶＯＨに配合する配合剤、例えば、熱安定剤、酸化防止剤、帯電防止剤、着色剤、紫外線吸収剤、滑剤、可塑剤、光安定剤、界面活性剤、抗菌剤、乾燥剤、アンチブロッキング剤、難燃剤、架橋剤、硬化剤、発泡剤、結晶核剤、防曇剤、生分解用添加剤、シランカップリング剤、酸素吸収剤などが含有されていてもよい。
【００２７】
上記熱安定剤としては、溶融成形時の熱安定性等の各種物性を向上させる目的で、酢酸、プロピオン酸、酪酸、ラウリル酸、ステアリン酸、オレイン酸、ベヘニン酸等の有機酸類またはこれらのアルカリ金属塩（ナトリウム、カリウム等）、アルカリ土類金属塩（カルシウム、マグネシウム等）などの塩；または、硫酸、亜硫酸、炭酸、リン酸、ホウ酸等の無機酸類、またはこれらのアルカリ金属塩（ナトリウム、カリウム等）、アルカリ土類金属塩（カルシウム、マグネシウム等）、亜鉛塩などの塩等の添加剤を添加してもよい。これらのうち、特に、酢酸、ホウ酸およびその塩を含むホウ素化合物、酢酸塩、リン酸塩を添加することが好ましい。
【００２８】
酢酸を添加する場合、その添加量は、ＥＶＯＨ（Ａ）１００重量部に対して通常０．００１〜１重量部、好ましくは０．００５〜０．２重量部、特に好ましくは０．０１０〜０．１重量部である。酢酸の添加量が少なすぎると、酢酸の含有効果が十分に得られない傾向があり、逆に多すぎると均一なフィルムを得ることが難しくなる傾向がある。
【００２９】
また、ホウ素化合物を添加する場合、その添加量は、ＥＶＯＨ（Ａ）１００重量部に対してホウ素換算(灰化後、ＩＣＰ発光分析法にて分析)で通常０．００１〜１重量部であり、好ましくは０．００２〜０．２重量部であり、特に好ましくは０．００５〜０．１重量部である。ホウ素化合物の添加量が少なすぎると、ホウ素化合物の添加効果が十分に得られないことがあり、逆に多すぎると均一なフィルムを得るのが困難となる傾向がある。
【００３０】
また、酢酸塩、リン酸塩（リン酸水素塩を含む）の添加量としては、ＥＶＯＨ（Ａ）１００重量部に対して金属換算(灰化後、ＩＣＰ発光分析法にて分析)で通常０．０００５〜０．１重量部、好ましくは０．００１〜０．０５重量部、特に好ましくは０．００２〜０．０３重量部である。かかる添加量が少なすぎるとその含有効果が十分に得られないことがあり、逆に多すぎると均一なフィルムを得るのが困難となる傾向がある。尚、ＥＶＯＨ（Ａ）に２種以上の塩を添加する場合は、その総量が上記の添加量の範囲にあることが好ましい。
【００３１】
ＥＶＯＨ（Ａ）に酢酸、ホウ素化合物、酢酸塩、リン酸塩、アルカリ金属塩を添加する方法については、特に限定されず、ｉ）含水率２０〜８０重量％のＥＶＯＨ（Ａ）の多孔性析出物を、添加物の水溶液と接触させて、添加物を含有させてから乾燥する方法；ｉｉ）ＥＶＯＨ（Ａ）の均一溶液（水／アルコール溶液等）に添加物を含有させた後、凝固液中にストランド状に押し出し、次いで得られたストランドを切断してペレットとして、さらに乾燥処理をする方法；ｉｉｉ）ＥＶＯＨ（Ａ）と添加物を一括して混合してから押出機等で溶融混練する方法；ｉｖ）ＥＶＯＨ（Ａ）の製造時において、ケン化工程で使用したアルカリ（水酸化ナトリウム、水酸化カリウム等）を酢酸等の有機酸類で中和して、残存する酢酸等の有機酸類や副生成する塩の量を水洗処理により調整したりする方法等を挙げることができる。
本発明の効果をより顕著に得るためには、添加物の分散性に優れるｉ）、ｉｉ）の方法、有機酸およびその塩を含有させる場合はｉｖ）の方法が好ましい。
【００３２】
＜ゴム質グラフト重合体（Ｂ）の説明＞
本発明において使用されるゴム質グラフト重合体（Ｂ）は、ゴム質重合体（Ｂ１）の存在下でビニル単量体（Ｂ２）を重合して得られるグラフト重合体である。かかる重合体はゴム質重合体（Ｂ１）をコアとし、ビニル単量体（Ｂ２）をシェルとするコアシェル構造を有する微粒子である。
【００３３】
ゴム質重合体（Ｂ１）としては、ブタジエン系ゴム質重合体、シリコーン系ゴム質重合体、アクリル系ゴム質重合体など公知のゴム質重合体を用いることが可能である。これらのゴム質重合体（Ｂ１）のガラス転移温度（以下、「Ｔｇ」ということがある。）はより優れた耐衝撃性を付与できるという観点で、通常、０℃以下であり、好ましくは−１０℃以下であり、より好ましくは−３０℃以下である。ガラス転移温度が複数ある場合、少なくとも１つのガラス転移温度が上記範囲内であることが好ましく、特に好ましくは全てのガラス転移温度が上記範囲内にあることである。これらのゴム質重合体（Ｂ１）は、乳化重合によって得ることが好ましい。
【００３４】
本発明において使用されるゴム質グラフト重合体（Ｂ）のゴム質重合体（Ｂ１）のガラス転移温度は、動的機械的特性解析装置で測定されるｔａｎδ曲線のピークトップの温度である。
【００３５】
具体的には、次のようにして測定する。
ゴム質グラフト重合体（Ｂ）の粉体を熱プレス機によって３ｍｍ（厚さ）×１０ｍｍ（幅）×５０ｍｍ（長さ）の試験片に調製し、動的機械的特性解析装置（機種名「ＥＸＳＴＡＲ  ＤＭＳ６１００」、セイコーインスツル社製）により、両持ち曲げモード、昇温速度２℃／分、周波数１０Ｈｚの条件でｔａｎδ曲線を測定し、ｔａｎδ曲線のピークトップの温度をガラス転移温度とする。
【００３６】
ブタジエン系ゴム質重合体としては、１，３−ブタジエン５０〜１００重量％と、１，３−ブタジエンと共重合可能な１種以上のビニル単量体０〜５０重量％を重合して得られるものが好ましい。このような、ブタジエン系ゴム質重合体を用いることにより、得られるゴム質グラフト重合体を配合したＥＶＯＨ樹脂組成物の耐衝撃性を大きく向上させることができる。１，３−ブタジエンと共重合可能なビニル単量体としては、例えば、スチレン、α−メチルスチレン等の芳香族ビニル単量体；メチル（メタ）アクリレート、エチル（メタ）アクリレート等のアルキル（メタ）アクリレート；（メタ）アクリロニトリルが挙げられる。これらは、１種を単独で用いてもよく、２種以上を併用してもよい。さらに、ジビニルベンゼン、ジビニルトルエン等の多官能芳香族ビニル単量体；エチレングリコールジ（メタ）アクリレート、１，３−ブタンジオールジ（メタ）アクリレート等の多価アルコールのポリ（メタ）アクリレート；（メタ）アクリル酸アリルを併用することもできる。
【００３７】
尚、本発明において、（メタ）アクリレートとは、アクリレート又はメタクリレートを意味し、（メタ）アクリルとは、アクリル又はメタクリルを意味する。
【００３８】
シリコーン系ゴム質重合体としては、ポリオルガノシロキサンゴムと、ポリオルガノシロキサンゴムとアクリルゴムを複合化したシリコーン／アクリル系複合ゴムが挙げられるが、得られるグラフト共重合体を配合した熱可塑性樹脂組成物の耐衝撃性を向上させることから、シリコーン／アクリル系複合ゴムを用いることが好ましい。シリコーン／アクリル系複合ゴムは、ポリオルガノシロキサンゴム成分が１〜９９重量％、アクリルゴム成分が９９〜１重量％（両成分の合計が１００重量％）であることが好ましい。
【００３９】
シリコーン／アクリル系複合ゴムの製造方法としては、乳化重合によって、まずポリオルガノシロキサンゴムのラテックスを調製し、次いで、アクリルゴムを構成する単量体をポリオルガノシロキサンゴムのラテックス粒子に含浸させてから、これを重合する方法が好ましい。アクリル系ゴムを構成する単量体としては、例えば、メチル（メタ）アクリレート、エチル（メタ）アクリレート、プロピル（メタ）アクリレート、ブチル（メタ）アクリレート、２−エチルヘキシル（メタ）アクリレート等のアルキル（メタ）アクリレートが挙げられる。
【００４０】
アクリル系ゴム質重合体としては、（メタ）アクリレート、又は、（メタ）アクリレー
トを主成分とする混合物を重合して得られるものが好ましい。（メタ）アクリレートとしては、例えば、メチル（メタ）アクリレート、エチル（メタ）アクリレート、プロピル（メタ）アクリレート、ブチル（メタ）アクリレート、２−エチルヘキシル（メタ）アクリレート、オクチル（メタ）アクリレート、トリデシル（メタ）アクリレート、エトキシエチル（メタ）アクリレート、メトキシトリプロピレングリコール（メタ）アクリレート、４−ヒドロキシブチル（メタ）アクリレート、ラウリルアクリレート、ラウリルメタクリレート、ステアリルメタクリレートが挙げられる。これらは１種を単独で用いてもよく、２種以上を併用してもよい。
【００４１】
アクリル系ゴム質重合体は、Ｔｇが０℃以下であることが、得られるグラフト共重合体を配合したＥＶＯＨ樹脂組成物の耐衝撃性を向上させることから好ましい。Ｔｇが０℃以下であるアクリル系ゴム質重合体を得るには、（メタ）アクリレートとして、ｎ−ブチルアクリレート、２−エチルヘキシルアクリレート、オクチルアクリレート、ラウリル（メタ）アクリレート、トリデシル（メタ）アクリレートを用いることが好ましい。
【００４２】
アクリル系ゴム質重合体は、単量体の１種以上を重合させて得た（共）重合体であってもよい。また、２種以上のアクリル系ゴム質重合体を複合させた、アクリル系複合ゴムであってもよい。
かかるゴム質重合体（Ｂ１）として、低温衝撃強度において高い効果を発現させることができる点で好ましくは、ブタジエン系ゴム質重合体およびシリコーン系ゴム質重合体である。
【００４３】
以上説明したゴム質重合体（Ｂ１）の存在下にビニル単量体（Ｂ２）を重合することにより、ゴム質グラフト重合体（Ｂ）を得ることができる。
【００４４】
ビニル単量体（Ｂ２）としては、例えば、スチレン、α−メチルスチレン、ビニルトルエン等の芳香族ビニル単量体；メチル（メタ）アクリレート、エチル（メタ）アクリレート、ｎ−ブチル（メタ）アクリレート等のアルキル（メタ）アクリレート；（メタ）アクリロニトリルが挙げられる。ＥＶＯＨ（Ａ）への親和性の点で好ましくは、芳香族ビニル単量体、アルキル（メタ）アクリレートである。これらは、１種を単独で用いてもよく、２種以上を併用してもよい。
【００４５】
さらに、エチレングリコールジ（メタ）アクリレート、プロピレングリコールジ（メタ
）アクリレート、ジビニルベンゼン、多官能メタクリル基変性シリコーン等の、分子中に
２個以上の不飽和結合を有するビニル単量体を併用することもできる。
【００４６】
これらのビニル単量体（Ｂ２）は、得られる重合体としてのＴｇが３０℃以上であるものが好ましく、６０℃以上であるものがより好ましい。Ｔｇが低すぎる場合、生成したゴム質グラフト重合体（Ｂ）の脱水乾燥から樹脂への溶融混合にいたる各工程でのハンドリングが、その粘着性のために困難となり実用性に欠ける傾向がある。
【００４７】
さらに、ビニル単量体（Ｂ２）が極性官能基を有していても良い。中でも、カルボキシル基、水酸基、グリシジル基から選ばれる少なくとも１種を用いた場合には、その極性官能基の存在によってＥＶＯＨ（Ａ）との混合性が良好になって好ましい。カルボキシル基を含有する単量体の例としてはメタクリル酸、アクリル酸、マレイン酸、フマル酸、イタコン酸、シトラコン酸、メサコン酸、アコニット酸、メチレンロマン酸、α−メチレングルタール酸等をあげることができるが、特にメタクリル酸、アクリル酸、イタコン酸が好ましく用いられる。水酸基を含有する単量体の例としては、２−ヒドロキシエチル(メタ)アクリレート、２−ヒドロキシプロピル（メタ）アクリレート、４−ヒドロキシブチル（メタ）アクリレート等を挙げることができるが、これに限定されるものではない。グリシジル基を含有する単量体としてはグリシジル（メタ）アクリレート等が挙げられるが、これに限定されるものではない。
【００４８】
これらの極性官能基を有する単量体の量としては、ビニル単量体（Ｂ２）の通常１〜４０重量％、好ましくは、１〜２０重量％である。
但し、グリシジル基を含有する単量体の場合、その含有量はビニル単量体（Ｂ２）の通常５重量％未満であり、好ましくは０〜４重量％である。
【００４９】
ゴム質グラフト重合体（Ｂ）は、ゴム質重合体（Ｂ１）１０〜９０重量％〔ゴム質重合体（Ｂ１）およびビニル単量体（Ｂ２）の合計１００重量％中〕の存在下において、ビニル単量体（Ｂ２）１０〜９０重量％〔ゴム質重合体（Ｂ１）およびビニル単量体（Ｂ２）の合計１００重量％中〕をグラフト重合して得られたものであることが好ましい。さらにゴム質重合体（Ｂ１）５０〜９０重量％の存在下において、ビニル単量体（Ｂ２）１０〜５０重量％をグラフト重合して得られたものであることが好ましい。ゴム質重合体（Ｂ１）の使用割合が高いほどＥＶＯＨ（Ａ）に付与できる耐衝撃性が優れる。一方、ゴム質重合体（Ｂ１）の使用割合が９０重量％以下であれば、ゴム質グラフト重合体（Ｂ）どうしのブロッキングを抑制しやすく作業性の観点で好ましい。
【００５０】
本発明におけるゴム質グラフト重合体（Ｂ）の製造方法は特に限定されるものではないが、ゴム質重合体（Ｂ１）の存在下でビニル単量体（Ｂ２）をグラフト重合することにより、ゴム質グラフト重合体（Ｂ）を得る多段階シード乳化重合法などによって得ることができる。なお、グラフト重合は２段以上の多段で行ってもかまわない。また、ビニル単量体（Ｂ２）として、極性官能基を有する単量体を、最終段において使用すると、ＥＶＯＨ（Ａ）との相溶性を良好にするためには好ましい。
【００５１】
かかる重合法により製造したゴム質グラフト重合体ラテックスを凍結融解、あるいは塩折によりポリマーを分離した後、遠心脱水や乾燥等によって粒状、フレーク状あるいは粉体として取り出すことができる。また、スプレイ・ドライヤーによる噴霧乾燥でラテックスからゴム質グラフト重合体（Ｂ）をとりだすこともできる。
【００５２】
更に、こうして取り出されたゴム質グラフト重合体（Ｂ）は、不活性ガス雰囲気下、乾燥機中における加熱処理あるいは押出機を通すことによる加熱処理、および脱水剤を用いるなどの種種の方法で脱水処理を施すことにより、ビニル単量体（Ｂ２）中にカルボキシル基を有することができる。また、カルボキシル基の少なくとも一部が無水酸型であるゴム質グラフト重合体を得ることもできる。
【００５３】
上記のようにして製造されたゴム質グラフト重合体（Ｂ）の平均粒子径は通常５０〜１０００ｎｍであり、好ましくは８０〜７５０ｎｍの範囲のものが用いられる。またその粒度分布については、分布のピークが１つしか存在しない単分散であってもよく、また分布のピークが複数存在する複分散であってもよい。
【００５４】
＜ポリアルキレンエーテルユニットを有する重合体（Ｃ）成分の説明＞
本発明で用いるポリアルキレンエーテルユニットを有する重合体（Ｃ）は、公知の樹脂であり（特開２００６−２９４２０４号公報参照）、ポリアルキレンエーテルユニットを有する重合体であれば、単一重合体であっても共重合体であってもよい。
【００５５】
ポリアルキレンエーテルユニットを有する重合体（Ｃ）として好ましくは、融点が通常１３５〜１９５℃、好ましくは１４５〜１８５℃、特に好ましくは１５５〜１７５℃のものが用いられる。また、ＭＦＲが２３０℃、荷重２１６０ｇにて、通常２〜８０ｇ／１０分、好ましくは５〜６０ｇ／１０分、より好ましくは２０〜５０ｇ／１０分、更に好ましくは２５〜４５ｇ／１０分、特に好ましくは３０〜４０ｇ／１０分のものが用いられる。
【００５６】
かかるポリアルキレンエーテルユニットを有する重合体（Ｃ）としては、ポリメチレングリコール、ポリエチレングリコール、ポリ（１，２−及び１，３）プロピレングリコール、ポリテトラメチレングリコール、ポリヘキサメチレングリコール等の直鎖状及び分岐状の脂肪族エーテルの他、シクロヘキサンジオールの縮合体やシクロヘキサンジメタノールの縮合体等の脂環状エーテルの単一重合体または共重合体が挙げられる。また、これらエーテルユニット内でのランダム共重合体でもよい。
【００５７】
また、ポリアルキレンエーテルユニットを有するブロック共重合体も用いることができる。ポリアルキレンエーテルユニットを有する重合体（Ｃ）は、１種を単独で用いてもよく、２種以上を併用してもよい。
【００５８】
ブロック共重合体としては、芳香族ポリエステルとポリアルキレンエーテルを用いたポリエステルエーテルブロック共重合体、脂肪族ポリエステルとポリアルキレンエーテルを用いたブロック共重合体、短鎖グリコールとジイソシアネートとの重合体からなるユニットとジイソシアネートとポリアルキレンエーテルとの重合体からなるユニットを有するポリウレタン系共重合体、ポリアミドとポリアルキレンエーテルを用いたポリアミドポリエーテル共重合体等が挙げられる。
これら重合体（Ｃ）の中では、ポリアルキレンエーテルユニットを有するブロック共重合体が好ましく、さらに好ましくは芳香族ポリエステルとポリアルキレンエーテルを有するポリエステルポリエーテルブロック共重合体である。
また、該ポリアルキレンエーテルユニットとして好ましくは、はポリテトラメチレンエーテルグリコールユニットである。
【００５９】
ポリアルキレンエーテルユニットを有するブロック共重合体中のポリアルキレンエーテルユニットの含有量の下限値は限定されないが、通常５重量％以上、好ましくは１０重量％以上、更に好ましくは２０重量％以上である。ポリアルキレンエーテルユニットの含有量が前記下限値未満の場合は、ＥＶＯＨ（Ａ）とのブレンドの際に分散性が低下する傾向がある。また、ポリアルキレンエーテルユニットの含有量の上限値は限定されないが、通常９０重量％以下、好ましくは８０重量％以下である。なお、ポリアルキレンエーテルユニットを有するブロック共重合体中のポリアルキレンエーテルユニットの含有量は、核磁気共鳴スペクトル法（ＮＭＲ）を使用し、その水素原子の化学シフトとその含有量に基づいて算出することができる。
【００６０】
また、ポリアルキレンエーテルユニットの数平均分子量は通常６００〜４０００であり、さらに好ましくは８００〜２５００、特に好ましくは９００〜２１００である。かかる数平均分子量が低すぎる場合、融点が高くなってＥＶＯＨ（Ａ）とのブレンドの際に分散性が低下する傾向があり、逆に数平均分子量が高すぎる場合、融点が低下してＥＶＯＨ（Ａ）とのブレンド時にホッパーへの付着等が発生する虞がある。これらのポリアルキレンエーテルユニットは、１種又は数平均分子量が異なる２種以上を使用することができる。なお、ここでポリアルキレンエーテルユニットの数平均分子量とは、ゲル浸透クロマトグラフィー（ＧＰＣ）で測定されたものを言う。
【００６１】
なお、上記の芳香族ポリエステルとポリアルキレンエーテルを有するポリエステルポリエーテルブロック共重合体は、炭素数２〜１２の脂肪族及び／又は脂環族ジオールと、芳香族ジカルボン酸またはそのアルキルエステル、及び数平均分子量が通常６００〜４０００のポリアルキレンエーテルとを原料とし、エステル化反応又はエステル交換反応により得られたオリゴマーを重縮合させて得ることができる。
【００６２】
炭素数２〜１２の脂肪族及び／又は脂環族ジオールとしては、ポリエステルの原料として通常用いられるものが使用できる。例えば、アルキレングリコールとしては、エチレングリコール、プロピレングリコール、１，３−ブチレングリコール、１，４−ブタンジオール、１，６−ヘキサンジオール等が挙げられる。脂環族ジオールとしては、１，４−シクロヘキサンジオール、１，４−シクロヘキサンジメタノール等が挙げられる。これらのジオールは、１種又は２種以上の混合物を使用することができる。中でも炭素数２〜１２の脂肪族ジオールが好ましく、特には１，４−ブタンジオールが好ましい。
【００６３】
芳香族ジカルボン酸としては、ポリエステルの原料として一般的に用いられているものが使用でき、例えばテレフタル酸及びその低級（例えば炭素数４以下）アルキルエステルやイソフタル酸、フタル酸、２，５−ノルボナンジカルボン酸、１，４−ナフタル酸、１，５−ナフタル酸、４，４−オキシ安息香酸、２，６−ナフタレンジカルボン酸及びそれらの低級アルキルエステル等が挙げられる。これらの中では、テレフタル酸、イソフタル酸が好ましく、特にテレフタル酸が好適である。また、これらの芳香族ジカルボン酸を単独で、もしくは２種以上併用してもよい。
【００６４】
すなわち、芳香族ポリエステルとポリアルキレンエーテルを有するポリエステルポリエーテルブロック共重合体として好ましくは、テレフタル酸と炭素数２〜１２の脂肪族ジオールを含むポリエステルユニットと、ポリテトラメチレンエーテルグリコールユニットを有するブロック共重合体である。
【００６５】
なお、ポリエステルポリエーテルブロック共重合体には、上記成分以外に３官能のアルコールやトリカルボン酸及び／又はそのエステルの１種又は２種以上を少量共重合させてもよく、更に、アジピン酸などの脂肪族ジカルボン酸やそのジアルキルエステルをも共重合成分として導入してもよい。
【００６６】
ポリエステルポリエーテルブロック共重合体の融点は限定されないが、通常１２５℃以上であり、好ましくは１４０℃以上、より好ましくは１６０℃以上である。ポリエステルポリエーテルブロック共重合体の融点が前記下限値未満であると、得られる樹脂組成物の耐熱性が低下する傾向がある。なお、ポリエステルポリエーテルブロック共重合体の融点の上限は限定されないが、通常３００℃以下、好ましくは２６０℃以下である。ここで、ポリエステルポリエーテルブロック共重合体の融点の測定方法は、示差走査熱量計を用い、昇温速度１０℃／分で昇温させた時の融解ピークの温度である。
【００６７】
上記のポリエステルポリエーテルブロック共重合体としては、「ポリエスター」（日本合成化学工業社製）、「プリマロイ」（三菱化学社製）、「ペルプレン」（東洋紡績社製）、「ハイトレル」（デュポン社製）などの市販品を挙げることができる。
【００６８】
なお、本発明において、上記のポリアルキレンエーテルユニットを有する重合体（Ｃ）は、カルボキシル基を含有することが好ましい。特に、未変性である重合体（以下、「未変性重合体」と称することがある）（Ｃ１）としてポリエステルポリエーテルブロック共重合体を使用し、これをカルボキシル基含有化合物にて変性したものである、カルボキシル基含有ポリエステルポリエーテルブロック共重合体（Ｃ２）が好適である。
カルボキシル基含有ポリアルキレンエーテルユニットを有する重合体の場合、マトリックスポリマーの分子量が増加してマトリックスそのものの耐衝撃性が向上し、同時にマトリックスから（Ｂ）成分への衝撃伝達効率が増加するためか、耐衝撃性が顕著に向上し、低温条件下における耐衝撃性にも優れる。以下、カルボキシル基含有ポリアルキレンエーテルユニットを有する重合体を調製する場合について述べる。
【００６９】
未変性重合体（Ｃ１）を変性してカルボキシル基含有ポリアルキレンエーテルユニットを有する重合体を調製するためのカルボキシル基含有化合物は限定されないが、不飽和カルボン酸またはその誘導体が挙げられ、該誘導体としては、酸無水物、エステル、酸ハロゲン化物、アミド、イミドなどが挙げられる。これらの誘導体としては、酸無水物が好ましい。例えば、アクリル酸、メタクリル酸、エタクリル酸、マレイン酸、フマル酸、イタコン酸、シトラス酸、テトラヒドロフタル酸、クロトン酸、イソクロトン酸等のα，β−不飽和カルボン酸や不飽和ジカルボン酸、無水マレイン酸、無水イタコン酸、無水シトラコン酸、テトラヒドロ無水フタル酸などの酸類を挙げることができる。好ましくは酸無水物であり、特に好ましくは無水マレイン酸である。これらのカルボキシル基含有化合物は、１種を単独で用いる場合に限らず、２種以上を併用してもよい。
【００７０】
すなわち、カルボキシル基含有ポリエステルポリエーテルブロック共重合体（Ｃ２）として好ましくは、カルボキシル基を含有する芳香族ポリエステルとポリアルキレンエーテルを有するポリエステルポリエーテルブロック共重合体である。より好ましくは、テレフタル酸と炭素数２〜１２の脂肪族ジオールを含むポリエステルユニットと、ポリテトラメチレンエーテルグリコールユニットを有するブロック共重合体の酸無水物変性物である。
【００７１】
未変性重合体（Ｃ１）をグラフト重合してカルボキシル基含有ポリアルキレンエーテルユニットを有する重合体を調製する方法は限定されず、熱のみの反応でも得ることができるが、反応の際にラジカル発生剤を添加してもよい。また、反応させる手法としては、溶媒中で反応させる溶液変性法や溶媒を使用しない溶融変性法のほか、懸濁分散反応法などの方法を用いてもよい。中でも、溶融変性法が好ましい。
【００７２】
溶融変性法としては、未変性重合体（Ｃ１）と酸類、及び必要により後述するラジカル発生剤を予め混合した上、混練機中で溶融混練させて反応させる方法や、混練機中で溶融した、未変性重合体（Ｃ１）に、溶剤等に溶解した酸類とラジカル発生剤との混合物を装入口から添加して反応させる方法等を用いることができる。混合には通常、ヘンシェルミキサー、リボンブレンダー、Ｖ型ブレンダー等が使用され、溶融混練には通常、単軸又は二軸押出機、ロール、バンバリーミキサー、ニーダー、ブラベンダーミキサー等を使用することができる。溶融混練の温度は、重合体（Ｃ）が熱劣化しない温度範囲で適宜設定すればよい。
【００７３】
酸類の配合量は、未変性重合体（Ｃ１）１００重量部に対し、通常０．０１重量部以上、好ましくは０．０５重量部以上、更に好ましくは０．１重量部以上であり、通常３０重量部以下、好ましくは５重量部以下、更に好ましくは１重量部以下である。酸類の配合量が少な過ぎる場合は、充分な変性が行えず官能基が少なすぎるためにＥＶＯＨ（Ａ）とのブレンドの際に分散性が低下する傾向があり、配合量が多過ぎる場合は、グラフト反応しなかった化合物が残留することにより、外観不良等を生じる傾向がある。
【００７４】
ラジカル発生剤は限定されないが、例えば、ｔ−ブチルハイドロパーオキサイド、クメンハイドロパーオキサイド、２，５−ジメチルへキサン−２，５−ジハイドロパーオキサイド、２，５−ジメチル−２，５−ビス（ｔ−ブチルオキシ）ヘキサン、３，５，５−トリメチルへキサノイルパーオキサイド、ｔ−ブチルパーオキシベンゾエート、ベンゾイルパーオキサイド、ｍ−トルオイルパーオキサイド、ジクミルパーオキサイド、１，３−ビス（ｔ−ブチルパーオキシイソプロピル）ベンゼン、ジブチルパーオキサイド、メチルエチルケトンパーオキサイド、過酸化カリウム、過酸化水素などの有機及び無機の過酸化物；２，２’−アゾビスイソブチロニトリル、２，２’−アゾビス（イソブチルアミド）ジハライド、２，２’−アゾビス［２−メチル−Ｎ−（２−ヒドロキシエチル）プロピオンアミド］、アゾジ−ｔ−ブタン等のアゾ化合物；ジクミル等の炭素ラジカル発生剤などが挙げられる。
【００７５】
上記のラジカル発生剤は、グラフト変性反応に供する未変性重合体（Ｃ１）の種類、酸類の種類及び変性条件に応じて適宜選択することができ、１種を単独で用いてもよく、２種以上を併用してもよい。
【００７６】
ラジカル発生剤の配合量は、未変性重合体（Ｃ１）１００重量部に対し、通常０．００１重量部以上、好ましくは０．００５重量部以上、更に好ましくは０．０１重量部以上で、通常３重量部以下、好ましくは０．５重量部以下、更に好ましくは０．２重量部以下、特に好ましくは０．１重量部以下である。ラジカル発生剤の配合量が少な過ぎる場合は変性が充分に起こらない傾向にあり、多過ぎる場合は未変性重合体（Ｃ１）の低分子量化（粘度低下）が大きく、材料強度が低下する傾向にある。
【００７７】
カルボキシル基含有ポリアルキレンエーテルユニットを有する重合体の変性率（グラフト量）は、重合体中、通常０．０１重量％以上、好ましくは０．０３重量％以上、更に好ましくは０．０５重量％以上であり、通常１０重量％以下、好ましくは７重量％以下、更に好ましくは５重量％以下である。グラフト量が少な過ぎる場合は、官能基が少なすぎるためにＥＶＯＨ（Ａ）とのブレンドの際に分散性が低下する傾向があり、多過ぎる場合は、変性の過程における低分子量化のため材料強度が低下する傾向にある。ここで変性率（グラフト量）は、1Ｈ−ＮＭＲ測定により得られるスペクトルから求めることができる。
【００７８】
このようなカルボキシル基含有ポリアルキレンエーテルユニットを有する重合体は市販品を用いることもでき、カルボキシル基含有ポリエステルポリエーテルブロック共重合体として、「プリマロイ」（三菱化学社製）が挙げられる。
【００７９】
＜樹脂組成物の説明＞
本発明の樹脂組成物は、ＥＶＯＨ（Ａ）とゴム質グラフト重合体（Ｂ）、ポリアルキレンエーテルユニットを有する重合体（Ｃ）とを混合した樹脂組成物から形成される。ＥＶＯＨ（Ａ）とゴム質グラフト重合体（Ｂ）のみでは、耐衝撃性に改善の余地があるところ、さらに重合体（Ｃ）を配合することで、マトリックスポリマーの分子量が増加してマトリックスそのものの耐衝撃性が向上し、同時にマトリックスからゴム質グラフト重合体（Ｂ）への衝撃伝達効率が増加するという現象が起こるためか、通常の常温における耐衝撃性のみならず、低温条件下における耐衝撃性にも優れるという、顕著な効果が得られる。
【００８０】
本発明の樹脂組成物全体におけるベース樹脂はＥＶＯＨ（Ａ）である。従って、ＥＶＯＨ（Ａ）の量は、樹脂組成物全体に対して通常５０〜９０重量％、好ましくは６０〜８５重量％、特に好ましくは７０〜８０重量％である。かかる量が多すぎる場合、耐衝撃性が低くなる傾向があり、少なすぎる場合、ガスバリア性や耐溶剤性が低下する傾向がある。
【００８１】
そして、本発明の樹脂組成物中におけるＥＶＯＨ（Ａ）とゴム質グラフト重合体（Ｂ）との重量比（Ａ／Ｂ）は、通常７０／３０〜９９／１、好ましくは７５／２５〜９７／３、特に好ましくは８０／２０〜９５／５である。重量比（Ａ／Ｂ）が大きすぎる場合、耐衝撃性が低くなる傾向があり、重量比（Ａ／Ｂ）が小さすぎる場合、ガスバリア性が低下する傾向がある。
【００８２】
そして、本発明の樹脂組成物中におけるゴム質グラフト重合体（Ｂ）とポリアルキレンエーテルユニットを有する重合体（Ｃ）との重量比（Ｂ／Ｃ）は、通常０．１〜１０、好ましくは０．３〜５、特に好ましくは０．８〜２である。重量比（Ｂ／Ｃ）が大きすぎる場合、低温における耐衝撃性が低下する傾向がある。小さすぎる場合、耐溶剤性が低下する傾向がある。
【００８３】
なお、本発明の樹脂組成物中におけるＥＶＯＨ（Ａ）とポリアルキレンエーテルユニットを有する重合体（Ｃ）との重量比（Ａ／Ｃ）は、通常７０／３０〜９９／１、好ましくは７５／２５〜９５／５、特に好ましくは８０／２０〜９０／１０である。重量比（Ａ／Ｃ）が大きすぎる場合、耐衝撃性が低くなる傾向があり、重量比（Ａ／Ｃ）が小さすぎる場合、ガスバリア性が低下する傾向がある。
【００８４】
本発明の樹脂組成物には、ＥＶＯＨ（Ａ）、ゴム質グラフト重合体（Ｂ）およびポリアルキレンエーテルユニットを有する重合体（Ｃ）以外に、本発明の効果を阻害しない範囲で、目的に応じて、他の熱可塑性樹脂を含んでもよい。他の熱可塑性樹脂を含む場合、他の熱可塑性樹脂の含有量は樹脂組成物全体に対して通常５重量％未満であることが好ましい。
【００８５】
また、本発明の効果を阻害しない範囲で、目的に応じて、他の配合剤成分を含んでいてもよい。これら配合剤の添加量は樹脂組成物に対して通常２０重量％未満である。上記配合剤としては、グリシジル基を有する（メタ）アクリル酸エステル重合体、ゴム成分、タルク、炭酸カルシウム、マイカ、ガラス繊維などのフィラー、パラフィンオイル等の可塑剤、酸化防止剤、熱安定剤、光安定剤、紫外線吸収剤、中和剤、滑剤、防曇剤、アンチブロッキング剤、スリップ剤、架橋剤、架橋助剤、着色剤、難燃剤、分散剤、帯電防止剤、防菌剤、蛍光増白剤などが挙げられ、任意の配合剤を１種、または２種以上添加することができる。
【００８６】
特に、本発明の樹脂組成物には、本発明の効果を増進させ、また溶融安定性等を改善するためにハイドロタルサイト系化合物、ヒンダードフェノール系、ヒンダードアミン系熱安定剤、高級脂肪族カルボン酸の金属塩（たとえば、ステアリン酸カルシウム、ステアリン酸マグネシウム等）の１種または２種以上を樹脂組成物に対し０．０１〜１重量％添加することは好適である。
【００８７】
さらに本発明の効果を増進させ、層間接着性や樹脂組成物の相溶性の改善のためにリチウムイオン、ナトリウムイオン、カリウムイオンなどのアルカリ金属イオンを有するアルカリ金属塩を含有させることも効果的である。アルカリ金属化合物としては、具体的には、酢酸ナトリウム、酢酸カリウム等の炭素数２〜７の低級脂肪族カルボン酸塩、ステアリン酸ナトリウム、ステアリン酸カリウム等の炭素数８〜２２の高級脂肪族カルボン酸塩、安息香酸ナトリウム、安息香酸カリウムなどの芳香族カルボン酸塩、燐酸ナトリウム、燐酸リチウム等の燐酸塩エチレンジアミン四酢酸ナトリウム塩等の金属錯体等があげられる。これらは単独で、もしくは２種以上併せて用いてもよい。
好適には、酢酸ナトリウム、酢酸カリウム等の炭素数２〜７の低級脂肪族カルボン酸塩、ステアリン酸ナトリウム、ステアリン酸カリウム等の炭素数８〜２２の高級脂肪族カルボン酸塩、燐酸ナトリウム、燐酸リチウム等の燐酸塩があげられる。さらに好ましくは、ステアリン酸ナトリウム、ステアリン酸カリウム等の炭素数８〜２２の高級脂肪族カルボン酸塩であり、特に好ましくは炭素数８〜２２の高級脂肪族カルボン酸のカリウム塩である。
【００８８】
かかるアルカリ金属化合物の含有量は、ＥＶＯＨ（Ａ）１００重量部に対して金属換算した値（重量基準）にて通常０．０００１〜１重量部、好ましくは０．０００３〜０．５重量部、さらに好ましくは０．０００５〜０．１重量部、さらに好ましくは０．００１〜０．０５重量部である。なお、かかるアルカリ金属化合物が前述したようにＥＶＯＨ（Ａ）に予め含有されている場合、その量を含む総量が上記範囲内であることが好ましい。
【００８９】
特に本発明の樹脂組成物には、上記（Ａ）〜（Ｃ）成分と共にグリシジル基を有する(メタ)アクリル酸エステル重合体（Ｄ）をさらに配合することが好ましい。
【００９０】
＜グリシジル基を有する（メタ）アクリル酸エステル重合体（Ｄ）の説明＞
重合体（Ｄ）は、グリシジル基を有する（メタ）アクリレート単位を通常５重量％以上含有する。重合体（Ｄ）中のグリシジル基を有する（メタ）アクリレート単位の含有率が５重量％以上であれば、重合体（Ｄ）の配合量を低くすることができる。これにより、ＥＶＯＨ（Ａ）との相溶性の制御が容易になり、得られる樹脂組成物の耐衝撃性及びガスバリア性の発現が良好となる。重合体（Ｄ）中の、グリシジル基を有する（メタ）アクリレート単位の含有率は２０重量％以上が好ましい。
【００９１】
このような重合体（Ｄ）のエポキシ当量としては、通常、５０〜５０００ｇ／ｅｑ、好ましくは、１００〜４８００ｇ／ｅｑ、特に好ましくは１５０〜４５００ｇ／ｅｑが用いられる。エポキシ当量が多すぎても少なすぎても、耐衝撃性が低下する傾向にある。
【００９２】
本発明のエポキシ当量は、下記（１）〜（６）の方法により測定されたものをいう。
（１）１００ｍｌメスフラスコに塩酸２ｇを入れ、エタノール／ジオキサン＝２０／８０溶液でメスアップする。（Ａ液）
（２）１００ｍｌ共栓付き三角フラスコに試料０．１５〜０．２０ｇを精秤する。ジオキサン２０ｍｌを加え、超音波洗浄器を用いて超音波を１時間程度照射し、試料を溶解する。溶解時の液温は、４０℃程度である。
（３）試料が溶解した後、三角フラスコ内にＡ液を１０ｍｌ加える。
（４）Ａ液添加後の試料溶液を、フェノールフタレインを指示薬として、０．１ｍｏｌ／ｌ−ＫＯＨ（エタノール）で滴定する。
（５）ブランク液の滴定も同時に行なう。
（６）試料量、試料溶液及びブランク液の適定量からエポキシ当量を算出する。
【００９３】
グリシジル基を有する（メタ）アクリレート単位として利用可能なものは、グリシジル基を含有するメタクリレート及び／又はアクリレートであれば特に限定されないが、工業的な入手の利便性や重合時の安定性の観点から、グリシジルアクリレート又はグリシジルメタクリレートが好ましい。グリシジル（メタ）アクリレートは、１種を単独で用いてもよく、２種を併用してもよい。
【００９４】
重合体（Ｄ）は、グリシジル基を含有する（メタ）アクリレート単位以外の、その他の単量体単位を含有することができる。その他の単量体としては、例えば、メチル（メタ）アクリレート、エチル（メタ）アクリレート、プロピル（メタ）アクリレート、ブチル（メタ）アクリレート、２−エチルヘキシル（メタ）アクリレート等のアルキル（メタ）アクリレート；シクロヘキシル（メタ）アクリレート；フェニル（メタ）アクリレート；スチレン、α−メチルスチレン、ビニルトルエン等の芳香族ビニル単量体；（メタ）アクリロニトリルが挙げられる。
その他の単量体は、１種を単独で用いてもよく、２種以上を併用してもよい。これらの中では、メチルメタクリレートが好ましい。
【００９５】
重合体（Ｄ）中の、その他の単量体単位の含有率は、通常９５重量％以下であり、特に８０重量％以下であることが好ましい。その他の単量体単位の含有率が上記値以下であれば、重合体（Ｄ）の配合量を低くしてもＥＶＯＨ（Ａ）との相溶性の制御が容易になり、得られる樹脂組成物の耐衝撃性及びガスバリア性の発現が良好となる。
【００９６】
また、重合体（Ｄ）は、他成分との界面を形成する重合体の表面が上記グリシジル基を有する（メタ）アクリレート単位を通常５重量％以上含有するものであればよく、（Ｂ）成分と同様、ゴム質重合体の存在下で、ビニル単量体を重合して得られるゴム質グラフト重合体構造を有していても良い。この場合のゴム質重合体は、前記（Ｂ１）成分において列記したゴム質重合体であればよく、ビニル単量体は、グリシジル基を有する（メタ）アクリレート単位を通常５重量％以上含有するビニル単量体であればよい。
【００９７】
重合体（Ｄ）のＴｇは、通常０〜１５０℃の範囲である。重合体（Ｄ）のＴｇが、０℃以上であれば、取扱い性（重合体（Ｂ）の耐ブロッキング性、耐融着性）が良好となり、１５０℃以下であれば、ＥＶＯＨ（Ａ）と配合する際の、溶融速度を高めることができる。取扱い性と溶融速度の観点から、重合体（Ｄ）のＴｇは３０℃以上が好ましく、９０℃以下が好ましい。
【００９８】
重合体（Ｄ）におけるＴｇとは、下記式１の、Ｆｏｘの式から計算される共重合体のＴｇである。
式１： １／Ｔｇ＝Σ（Ｗｉ／Ｔｇｉ）
（但し、Ｗｉは単量体ｉの全単量体に対する重量比率、Ｔｇｉは単量体ｉの単独重合体のＴｇを示す。）
単独重合体のＴｇの数値としては、ＰＯＬＹＭＥＲ  ＨＡＮＤＢＯＯＫ  ＴＨＩＲＤ  ＥＤＩＴＩＯＮ（ＷＩＬＥＹ  ＩＮＴＥＲＳＣＩＥＮＣＥ）に記載の数値を用いることができる。
【００９９】
重合体（Ｄ）の重量平均分子量は、重合の点から、通常１〜１０万であり、好ましくは２〜８万である。
【０１００】
本発明の平均分子量は、ゲル浸透クロマトグラフィー（ＧＰＣ）を用い、下記の測定条件にて、分子量既知のポリメチルメタクリレートによる検量線から求めたものをいう。
カラム ：ＴＳＫ−Ｇｅｌ ＳＵＰＥＲ ＨＺＭ−Ｍ（東ソー社製）
測定温度 ：４０℃
溶離液 ：テトラヒドロフラン（ＴＨＦ）
溶離液速度：０．６ｍｌ／分
検出器 ：ＲＩ
【０１０１】
重合体（Ｄ）の形状としては、取扱い性や、ＥＶＯＨ（Ａ）との配合性の観点から、球状粒子であることが好ましい。
【０１０２】
重合体（Ｄ）の重合方法としては、塊状重合、溶液重合、懸濁重合、乳化重合等、公知の重合方法が適用可能である。この中では、容易に球状粒子の重合体を得ることができるため、懸濁重合が好ましい。
【０１０３】
重合体（Ｄ）の重合に用いる重合開始剤としては、例えば、２，２’−アゾビスイソブチロニトリル、２，２’−アゾビス（２−メチルブチロニトリル）、２，２’−アゾビス（２，４−ジメチルバレロニトリル）等のアゾ化合物；ベンゾイルパーオキサイド、ラウロイルパーオキサイド、ｔ−ブチルパーオキシ−２−エチルヘキサノエート、ｔ−ヘキシルパーオキシ−２−エチルヘキサノエート、１，１，３，３−テトラメチルブチルパーオキシ−２−エチルヘキサノエート、ｔ−ヘキシルハイドロパーオキサイド等の有機過酸化物；過酸化水素、過硫酸ナトリウム、過硫酸アンモニウム等の無機過酸化物が挙げられる。これらは単独で、もしくは２種以上併せて用いることができる。これらの中では、２，２’−アゾビス（２，４−ジメチルバレロニトリル）が好ましい。
【０１０４】
重合体（Ｄ）の重合では、必要に応じて、連鎖移動剤を用いることができる。連鎖移動剤としては、例えば、ｎ−ドデシルメルカプタン等のメルカプタン類；チオグリコール酸オクチル等のチオグリコール酸エステル類；α−メチルスチレンダイマーが挙げられる。これらは単独で、もしくは２種以上併せて用いることができ、これらの中では、ｎ−ドデシルメルカプタンが好ましい。
【０１０５】
重合体（Ｄ）の懸濁重合に用いる分散剤としては、例えば、燐酸カルシウム、炭酸カルシウム、水酸化アルミニウム、澱粉末シリカ等の水難溶性無機化合物；ポリビニルアルコール、ポリエチレンオキサイド、セルロース誘導体等のノニオン系高分子化合物；ポリ（メタ）アクリル酸アルカリ金属塩、（メタ）アクリル酸とメチル（メタ）アクリレートの共重合物のアルカリ金属塩、（メタ）アクリル酸アルカリ金属塩とメチル（メタ）アクリレートと（メタ）アクリル酸スルホン酸エステルアルカリ金属塩の共重合物等のアニオン系高分子化合が挙げられる。これらは単独で、もしくは２種以上併せて用いることができる。
【０１０６】
本発明においては、かかる重合体（Ｄ）をさらに配合する場合、さらに顕著な耐衝撃性が得られる。
【０１０７】
ＥＶＯＨ（Ａ）１００重量部に対するグリシジル基を有する（メタ）アクリル酸エステル重合体（Ｄ）の配合量は、通常０．１〜２０重量部であり、好ましくは０．１〜１５重量部、特に好ましくは１〜５重量部、さらに好ましくは２〜５重量部である。かかる値が大きすぎても小さすぎても、耐衝撃性向上効果が効果的に得られない傾向がある。
【０１０８】
なお、ゴム質グラフト重合体（Ｂ）１００重量部に対するグリシジル基を有する（メタ）アクリル酸エステル重合体（Ｄ）の配合量は、通常０．１〜５０重量部、好ましくは０．５〜４０重量部、特に好ましくは１０〜３５重量部である。かかる値が大きすぎても小さすぎても、耐衝撃性向上効果が効果的に得られない傾向がある。
【０１０９】
＜混合方法について＞
ＥＶＯＨ（Ａ）とゴム質グラフト重合体（Ｂ）、ポリアルキレンエーテルユニットを有する重合体（Ｃ）（および他の添加剤）とを混合する方法としては、公知の方法を採用することが出来る。例えば、全ての成分をドライブレンドして溶融混合する方法、予め溶融させたＥＶＯＨ（Ａ）に他の成分を配合する方法等の、溶融混合法や、ＥＶＯＨ（Ａ）を溶媒に溶解し、かかる溶液に他の成分を配合し、ＥＶＯＨ（Ａ）の貧溶媒を用いて析出させる方法等がある。
【０１１０】
中でも、工業生産性がよく均一な混合が可能である点で、溶融混合法が好ましい。溶融混合するに際しては、公知の機械を採用することができる。例えば、ニーダールーダー、単軸又は二軸等の押出機、ミキシングロール、バンバリーミキサー、プラストミルなどの混練装置を使用して行うことができるが、二軸の押出機を用いることが工業上好ましい。
本発明の樹脂組成物は、押出機内で溶融混合後、押し出す際に各種成形物へ成形してもよいし、一旦樹脂組成物ペレットを作製し、別途公知の加工方法で各種成形物を成形してもよい。樹脂組成物の流通や取り扱い性の点から、後者の方法が好ましい。
また、ペレットにする場合、その形は通常球形、円柱形、立方体形、直方体形等が上げられ、円柱形ペレットが好ましく、その直径は通常１〜５ｍｍ、長さは通常１〜５ｍｍである。
【０１１１】
本発明の樹脂組成物は、単層にて各種成形物に供することができるが、機械的強度の向上等の点から、樹脂組成物層にＥＶＯＨ（Ａ）以外の熱可塑性樹脂層を少なくとも１層以上積層された多層構造体にて各種成形物に供することが好ましい。
【０１１２】
ＥＶＯＨ（Ａ）以外の熱可塑性樹脂層を構成する熱可塑性樹脂（以下、「他の熱可塑性樹脂」と称することがある）としては、具体的には、直鎖状低密度ポリエチレン、低密度ポリエチレン、超低密度ポリエチレン、中密度ポリエチレン、高密度ポリエチレン等のポリエチレン系樹脂、ポリプロピレン、プロピレン−α−オレフィン（炭素数４〜２０のα−オレフィン）共重合体、等のポリプロピレン系樹脂、エチレン−酢酸ビニル共重合体、アイオノマー、エチレン−プロピレン（ブロックおよびランダム）共重合体、エチレン−アクリル酸共重合体、エチレン−アクリル酸エステル共重合体ポリブテン、ポリペンテン等のオレフィンの単独又は共重合体、或いはこれらのオレフィンの単独又は共重合体を不飽和カルボン酸又はそのエステルでグラフト変性したものなどの広義のポリオレフィン系樹脂；ポリエステル系樹脂；ポリアミド系樹脂（共重合ポリアミドも含む）；ポリ塩化ビニル；ポリ塩化ビニリデン；アクリル系樹脂；ポリスチレン；ビニルエステル系樹脂；ポリエステルエラストマー；ポリウレタンエラストマー；塩素化ポリエチレン；塩素化ポリプロピレン；芳香族または脂肪族ポリケトン；さらにこれらを還元して得られるポリアルコール類が挙げられる。これらは単独で、もしくは２種以上併せて用いてもよい。
中でも、樹脂組成物のガスバリア性低下を抑制する目的から疎水性樹脂を用いることが好ましく、具体的にはポリオレフィン系樹脂が好ましく、特にはポリエチレン系樹脂、ポリプロピレン系樹脂が好ましい。
【０１１３】
上記樹脂組成物層および他の熱可塑性樹脂層は、多層構造中にそれぞれ２層以上を有していてもよい。
上記樹脂組成物層および他の熱可塑性樹脂層は、さらに樹脂組成物層と他の熱可塑性樹脂層との間に接着樹脂層が介在していてもよい。
【０１１４】
接着樹脂層としては、例えば、不飽和カルボン酸またはその無水物をオレフィン系重合体（上述のポリオレフィン系樹脂）に付加反応やグラフト反応等により化学的に結合させて得られるカルボキシル基を含有する変性オレフィン系重合体を挙げることができる。具体的には、無水マレイン酸グラフト変性ポリエチレン、無水マレイン酸グラフト変性ポリプロピレン、無水マレイン酸グラフト変性エチレン−プロピレン（ブロックおよびランダム）共重合体、無水マレイン酸グラフト変性エチレン−エチルアクリレート共重合体、無水マレイン酸グラフト変性エチレン−酢酸ビニル共重合体等から選ばれた１種または２種以上の混合物が好適なものとして挙げられる。このときの、熱可塑性樹脂に含有される不飽和カルボン酸又はその無水物の量は、通常０．００１〜３重量％であり、好ましくは０．０１〜１重量％、特に好ましくは０．０３〜０．５重量％である。変性物中の変性量が少ないと、接着性が不充分となる傾向があり、逆に多いと架橋反応を起こし、成形性が悪くなる傾向がある。
【０１１５】
これらの接着性樹脂には、ＥＶＯＨ（Ａ）、ポリイソブチレン、エチレン−プロピレンゴム等のゴム・エラストマー成分、さらにはポリオレフィン系樹脂層の樹脂等をブレンドすることも可能である。特に、接着性樹脂の母体のポリオレフィン系樹脂と異なるポリオレフィン系樹脂をブレンドすることも可能である。
【０１１６】
なお、他の熱可塑性樹脂層や接着樹脂層には、通常配合される公知の酸化防止剤、帯電防止剤、可塑剤、滑剤、核材、ブロッキング防止剤、ワックス等が含まれていてもよい。
【０１１７】
上記多層構造体は、本発明に係る樹脂組成物層を少なくとも１層含むものであればよく、その構成は特に限定しないが、水分による樹脂組成物のガスバリア性能の低下を防ぐ目的で、樹脂組成物層が中間層であることが好ましい。
【０１１８】
多層構造体の層構成は、樹脂組成物層をα（α１、α２、・・・）、他の熱可塑性樹脂層をβ（β１、β２、・・・）とするとき、通常３〜２０層、好ましくは３〜１５層、特に好ましくは３〜１０層である。例えば具体的には、β／α／β、α／β／α、α１／α２／β、α／β１／β２、β２／β１／α／β１／β２、β２／β１／α／β１／α／β１／β２等任意の組み合わせが可能である。
また、かかる多層構造体は、該多層構造体を製造する過程で発生する端部や不良品等を再溶融成形して得られる、樹脂組成物とＥＶＯＨ以外の熱可塑性樹脂の混合物を含むリサイクル層を設けることが可能である。かかるリサイクル層をＲとするとき、多層構造体の層構成は、例えばβ／α／Ｒ、Ｒ／β／α、β／Ｒ／α／β、β／Ｒ／α／Ｒ／β、β／α／Ｒ／α／β、β／Ｒ／α／Ｒ／α／Ｒ／β等が挙げられる。
特にリサイクル層を設けることは、成形時に発生する多量のスクラップを有効に活用できる点で工業上好ましい。
【０１１９】
本発明の多層構造体における、多層構造の層構成として好ましくは、樹脂組成物層が内包物と接触する層として存在し、ＥＶＯＨ以外の熱可塑性樹脂層、好ましくはポリオレフィン系樹脂層が、内包物と接触する層よりも外側の層に存在していることが好ましい。例えば、（内）樹脂組成物層／接着性樹脂層／他の熱可塑性樹脂層（外）、（内）樹脂組成物層／接着性樹脂層／リサイクル層／他の熱可塑性樹脂層（外）（内）樹脂組成物層／接着性樹脂層／他の熱可塑性樹脂層／リサイクル層／他の熱可塑性樹脂層（外）、（内）樹脂組成物層／接着性樹脂層／他の熱可塑性樹脂層／接着性樹脂層／他の熱可塑性樹脂層（外）等が挙げられるが、最も好ましくは、（内）樹脂組成物層／接着性樹脂層／他の熱可塑性樹脂層（外）である。
【０１２０】
多層構造体の総厚みは、機械的強度の点から、通常２０〜５００００μｍ、特に好ましくは１００〜２００００μｍである。多層構造体の総厚みが薄すぎる場合には、耐衝撃性およびガスバリア性が低下することがある。多層構造体の総厚みが厚すぎる場合には、耐衝撃性およびガスバリア性が過剰性能となり、不必要な原料を使用することとなるため経済的でない傾向がある。
【０１２１】
多層構造における各層の厚みは、層構成、用途や容器形態、要求される物性などにより一概に言えないが、例えば下記の通りである。なお、下記の数値は、樹脂組成物層、接着性樹脂層、他の熱可塑性樹脂層のうち少なくとも１種の層が２層以上存在する場合には、同種の層の厚みを総計した値である。
【０１２２】
樹脂組成物層は通常５〜５００μｍ、好ましくは２０〜３００μｍ、特に好ましくは１００〜２００μｍである。樹脂組成物層が薄すぎる場合、本発明の効果が得られにくくなる傾向があり、樹脂組成物層が厚すぎる場合、加工性が低下する傾向がある。
他の熱可塑性樹脂層は通常１００〜６０００μｍ、好ましくは２００〜４０００μｍ、特に好ましくは１０００〜２０００μｍである。他の熱可塑性樹脂層が薄すぎる場合、耐衝撃性が低下する傾向があり、他の熱可塑性樹脂層が厚すぎる場合、加工性が低下する傾向がある。
接着性樹脂層は通常２〜１００μｍ、好ましくは５〜５０μｍ、特に好ましくは２０〜４０μｍである。
【０１２３】
また、各層の厚み比は、樹脂組成物層／他の熱可塑性樹脂層の厚み比＝通常０．００２〜１未満、好ましくは０．００５〜１未満、特に好ましくは０．０５〜０．２であり、樹脂組成物層／接着性樹脂層の厚み比＝通常１〜２５０、好ましくは１〜６０、特に好ましくは１〜１０である。
【０１２４】
上記多層構造体は、さらに公知の方法で延伸処理を行ってもよい。
なお、延伸については、公知の延伸方法でよく、例えば、一軸延伸、二軸延伸等が挙げられる。二軸延伸の場合は同時二軸延伸方式、逐次二軸延伸方式のいずれの方式も採用できる。延伸温度は、多層構造体の温度（多層構造体近傍温度）で、通常１００〜３００℃、好ましくは１００〜１６０℃程度の範囲から選ばれる。延伸倍率は、面積比にて、通常２〜５０倍、好ましくは２〜２０倍である。
【０１２５】
延伸処理された多層構造体における各層の厚みは、例えば下記の通りである。樹脂組成物層は通常０．１〜１０００μｍ、好ましくは１〜５００μｍである。他の熱可塑性樹脂層は通常０．１〜５００μｍ、好ましくは１〜１００μｍである。接着性樹脂層は通常０．１〜２５０μｍ、好ましくは０．１〜１００μｍである。また、各層の厚み比は、樹脂組成物層／他の熱可塑性樹脂層の厚み比＝通常０．０００２〜１未満、好ましくは０．０１〜１未満であり、樹脂組成物層／接着性樹脂層の厚み比＝１〜１００００、好ましくは２〜５０００である。
【実施例】
【０１２６】
以下、実施例をあげて本発明を更に具体的に説明するが、本発明はその要旨を超えない限り以下の実施例に限定されるものではない。なお、実施例中「部」、「％」とあるのは特に断りのない限り重量基準である。
【０１２７】
〔実施例１〕
ＥＶＯＨ（Ａ）としてエチレン−酢酸ビニル共重合体ケン化物（ａ１）〔エチレン含有量２９モル％，ケン化度９９．６モル％，ＭＦＲ４ｇ／１０分（２１０℃、荷重２１６０ｇ）〕を用いた。
ゴム質グラフト重合体（Ｂ）として、ブタジエンを主成分とするゴム質重合体（Ｂ１）の存在下に、スチレン及びメチルメタクリレートをグラフト重合して得られるゴム質グラフト重合体として、（ｂ１）商品名メタブレン Ｃ２２３Ａ（三菱レイヨン社製、ゴム質重合体のガラス転移温度−６６℃）を用いた。
ポリアルキレンエーテルユニットを有する重合体（Ｃ）として、（ｃ１）商品名プリマロイ ＡＰ ＧＱ４３０〔三菱化学社製、融点１６５℃、ＭＦＲ３５ｇ／１０分（２３０℃、荷重２１６０ｇ）、ポリブチレンテレフタレートとポリテトラメチレンエーテルグリコールとのブロック共重合体を、溶融混練法によって無水マレイン酸をグラフトさせたもの。〕を用いた。
【０１２８】
本発明において使用されるゴム質グラフト重合体（Ｂ）のゴム質重合体（Ｂ１）のＴｇは、動的機械的特性解析装置で測定されるｔａｎδ曲線のピークトップの温度である。具体的には、次のようにして測定する。
ゴム質グラフト重合体（Ｂ）の粉体を熱プレス機によって３ｍｍ（厚さ）×１０ｍｍ（幅）×５０ｍｍ（長さ）の試験片に調製し、動的機械的特性解析装置（機種名「ＥＸＳＴＡＲ  ＤＭＳ６１００」、セイコーインスツル社製）により、両持ち曲げモード、昇温速度２℃／分、周波数１０Ｈｚの条件でｔａｎδ曲線を測定し、ｔａｎδ曲線のピークトップの温度をＴｇとする。
【０１２９】
上記各成分の重量比（ａ１／ｂ１／ｃ１）を、８０／１０／１０とした。すなわち、（Ａ／Ｂ）の重量比は８９／１１であり、（Ａ／Ｃ）の重量比は８９／１１である。（Ｂ／Ｃ）の比率は重量比にて１である。
【０１３０】
ＥＶＯＨ（Ａ）とゴム質グラフト重合体（Ｂ）と重合体（Ｃ）とを上記重量比にてドライブレンドした後、ミキシングゾーンを４箇所有する２軸押出機（直径３０ｍｍ、Ｌ／Ｄ＝４２）に仕込み、溶融混錬した（押出機設定温度：Ｃ１／Ｃ２／Ｃ３／Ｃ４／Ｃ５／Ｃ６／Ｃ７／Ｈ／Ｄ＝１５０／２００／２１０／２３０／２３０／２３０／２３０／２２０／２２０℃）。かかる樹脂組成物をストランド状に押出してカットし、樹脂組成物の円柱状ペレットを得た。
【０１３１】
次に、得られた樹脂組成物ペレットを用いて射出成型物を製造した。射出成型に際しては、ＩＳＯ１７９／１ｅＡ試験用の成型金型を用いて、金型温度３０℃、シリンダー温度２２０℃において、成型体（縦８０×横１０×厚４ｍｍ）および成型体（縦５０×横２５×厚２ｍｍ）をそれぞれ成形した。
【０１３２】
また、得られた樹脂組成物ペレットを用いて膜厚３０μｍのフィルム、および膜厚６０μｍのフィルムを製膜した（製膜条件：内径４０ｍｍ単軸押出機、コートハンガーダイス、フルフライトスクリューを使用して、ダイス温度２２０℃、冷却ロール温度８０℃）。
得られた成型体およびフィルムを用いて下記の評価を行った。
【０１３３】
（評価）
＜常温衝撃強度評価＞
上記の成型体（縦８０×横１０×厚４ｍｍ）を用いて、２３℃、５０％ＲＨにおける、ノッチ付シャルピー衝撃強度（ＪＩＳ  Ｋ７１１１準拠）の測定を行なった。
【０１３４】
＜低温衝撃強度評価＞
上記の成型体（縦８０×横１０×厚４ｍｍ）を用いて、−２０℃、０％ＲＨにおける、ノッチ付シャルピー衝撃強度（ＪＩＳ  Ｋ７１１１準拠）の測定を行なった。
【０１３５】
＜耐溶剤性評価＞
上記の成型体（縦５０×横２５×厚２ｍｍ）を用いて、２３℃、７日間のトルエン浸漬における重量変化測定を行なった。なお、下記の表に示す値は、（トルエン浸漬後の重量からトルエン浸漬前の重量を減算した値）／（トルエン浸漬前の重量）×１００で表わす割合（％）である。
【０１３６】
＜酸素バリア性評価＞
上記の膜厚３０μｍのフィルムを用いて、温度２０℃，相対湿度６５％の状態で、モコン社製Ｏｘ−Ｔｒａｎ  ２／２０によって酸素透過量を測定した。
【０１３７】
＜フィルムインパクト評価＞
上記の膜厚６０μｍのフィルムを用いて、ＹＳＳ式フィルムインパクトテスター（安田精機製作所社製：型式181）を用いて２３℃、５０％ＲＨの雰囲気中で衝撃強度（ｋｇｆ・ｃｍ）を測定した。
なお、試料厚みは６０μm、径は８０ｍｍとし、衝撃球は直径１２．７ｍｍの鉄球を用い、荷重を１５ｋｇｆ・ｃｍとし、振り子の持ち上げ角度は９０°とした。
【０１３８】
〔実施例２〕
ＥＶＯＨ（Ａ）としてエチレン−酢酸ビニル共重合体ケン化物（ａ２）〔エチレン含有量３２モル％，ケン化度９９．６モル％，ＭＦＲ１２ｇ／１０分（２１０℃、荷重２１６０ｇ）〕を用いた。実施例１と同様に、（ｂ１）、（ｃ１）を用い、さらに、グリシジル基を有する（メタ）アクリル酸エステル重合体（Ｄ）として、（ｄ１）商品名メタブレン  Ｐ−１９００（三菱レイヨン社製）を用いた。本製品はグリシジルメタクリレート単位を主成分として重合してなる、エポキシ当量１５８（ｇ／ｅｑ）、重量平均分子量が４．８万の重合体である。
【０１３９】
上記各成分の重量比（ａ２／ｂ１／ｃ１／ｄ１）を、７８／１０／１０／２とした。
すなわち、（Ａ／Ｂ）の重量比は８９／１１であり、（Ａ／Ｃ）の重量比は８９／１１である。（Ｂ／Ｃ）の比率は重量比にて１である。また、ＥＶＯＨ（Ａ）１００重量部に対する重合体（Ｄ）の配合量は３重量部である。なお、重合体（Ｂ）１００重量部に対する重合体（Ｄ）の配合量は２０重量部である。
さらに、高級脂肪族カルボン酸塩として、ＥＶＯＨ（Ａ）１００重量部に対してステアリン酸カリウムをカリウム金属量に換算した値にて０．０５重量部用いた。
【０１４０】
ＥＶＯＨ（Ａ）とゴム質グラフト重合体（Ｂ）と重合体（Ｃ）と重合体（Ｄ）およびステアリン酸カリウムとを上記重量比にてドライブレンドした以外は、実施例１と同様にして、同様の評価を行った。
【０１４１】
〔実施例３〕
実施例２において、ステアリン酸カリウムに代えてＥＶＯＨ（Ａ）１００重量部に対してステアリン酸ナトリウムをナトリウム金属量に換算した値にて０．０５重量部用いた以外は同様にして、同様の評価を行なった。
【０１４２】
〔実施例４〕
実施例２において、上記各成分の重量比（ａ２／ｂ１／ｃ１／ｄ１）を、７７／１０／１０／３として用いた以外は同様にして、同様の評価を行なった。
すなわち、（Ａ／Ｂ）の重量比は８９／１１であり、（Ａ／Ｃ）の重量比は８９／１１である。（Ｂ／Ｃ）の比率は重量比にて１である。また、ＥＶＯＨ（Ａ）１００重量部に対する重合体（Ｄ）の配合量は４重量部である。なお、重合体（Ｂ）１００重量部に対する重合体（Ｄ）の配合量は３０重量部である。
【０１４３】
〔比較例１〕
実施例１において、ポリアルキレンエーテルユニットを有する重合体（Ｃ）を配合せず、（Ａ）と（Ｂ）を、重量比（Ａ／Ｂ）＝８０／２０にて用いた以外は同様にして射出成形体を得、同様の評価を行なった。
【０１４４】
〔比較例２〕
実施例１において、ゴム質グラフト重合体（Ｂ）を配合せず、（Ａ）と（Ｃ）を、重量比（Ａ／Ｃ）＝８０／２０にて用いた以外は同様にして射出成形体を得、同様の評価を行なった。
【０１４５】
〔参考例１〕
実施例１において、ゴム質グラフト重合体（Ｂ）およびポリアルキレンエーテルユニットを有する重合体（Ｃ）を配合せず、ＥＶＯＨ（Ａ）のみを用いた以外は同様にして射出成形体を得、同様の評価を行なった。
【０１４６】
上記の実施例、比較例および参考例の樹脂組成物の構成成分およびその組成比について、下記表１に示し、それぞれの評価結果を下記表２に示す。
【０１４７】
【表１】
2011208134.tif 000002
【０１４８】
【表２】
2011208134.tif 000003
【０１４９】
上記表２の評価結果より、実施例はいずれも、常温および低温衝撃強度に優れるとともに、フィルムインパクトにおいても、高い値を示す結果が得られた。
【０１５０】
これに対して、（Ａ）〜（Ｃ）成分のいずれかの成分が欠けている比較例および参考例においては、実施例に比較して低い衝撃強度となった。このことから、（Ａ）および（Ｂ）成分に、さらに（Ｃ）成分が存在することで衝撃強度が向上することがわかる。
【０１５１】
なお、本発明において耐衝撃性を評価する方法として、常温及び低温のシャルピー衝撃強度とフィルムインパクトを共に評価している。詳細には、シャルピー衝撃強度とはプレート射出片における樹脂の粘り強さを評価するものであり、欠陥（クラック）の進展に対する抵抗性を評価する指標である。一方、フィルムインパクトは、フィルムの破損原因となる衝撃穴あけ強さを評価するものであり、衝撃による欠陥の発生し易さを評価する指標である。
【０１５２】
また、耐溶剤性評価では、実施例１においても、比較例および参考例と同様に、重量変化が０．０％という優れた効果が得られた。
【０１５３】
耐溶剤性評価に関し、通常ＥＶＯＨ単独であれば、重量変化が０．０％という結果になる（表２の参考例１参照）。かかる樹脂に、溶剤親和性を有する樹脂を配合した場合、該樹脂を配合した量に比例して組成物としての耐溶剤性評価は低下すると考えるのが通常である。
ＥＶＯＨ（Ａ）に対してゴム質グラフト重合体（Ｂ）のみを配合した比較例１において上記重量変化は０．０％と良好な値であり、ここにさらに耐溶剤親和性を有すると考えられるポリアルキレンエーテルユニットを有する重合体（Ｃ）を配合した実施例１は、予想に反してＥＶＯＨ（Ａ）のみを用いた参考例１と同様、重量変化が０．０％という優れた効果が得られた。
【０１５４】
さらに、本発明の樹脂組成物は酸素バリア性評価においても、いずれの実施例、比較例および参考例も良好な値が得られた。
【０１５５】
以上の実施例では、ＥＶＯＨ（Ａ）とゴム質グラフト重合体（Ｂ）およびポリアルキレンエーテルユニットを有する重合体（Ｃ）を含有する樹脂組成物層の単層体について説明したが、この樹脂組成物層を含有する多層構造体についても上記実施例と同等あるいはそれ以上の効果を奏するといえる。
【０１５６】
例えば、上記樹脂組成物層が、少なくとも内側層、すなわち容器の内容物が接触する層として存在し、この内側層よりも外側の層に、ＥＶＯＨ（Ａ）以外の熱可塑性樹脂層が存在する多層構造体が考えられる。上記ＥＶＯＨ（Ａ）以外の熱可塑性樹脂層がポリオレフィン系樹脂層であれば、ポリオレフィン系樹脂層により低温衝撃強度が向上するとともに、容器外から容器内への水分の進入が抑制され、樹脂組成物層中のマトリックスたるＥＶＯＨ（Ａ）の酸素バリア性が水分によって低下するのを抑えることができる。すなわち、ポリオレフィン系樹脂層を多層構造体の外側層に設けることにより、耐溶剤性を維持しつつ、低温衝撃強度を向上させ、酸素バリア性の経時的低下を抑えることができる。
【産業上の利用可能性】
【０１５７】
以上の結果より、ＥＶＯＨ（Ａ）とゴム質グラフト重合体（Ｂ）およびポリアルキレンエーテルユニットを有する重合体（Ｃ）とを含有する樹脂組成物およびかかる樹脂組成物層を有する多層構造体は、従来公知の組成物と同程度の優れた酸素バリア性および耐溶剤性を有し、かつ従来公知の組成物よりも低温における耐衝撃性が予想外に優れるという特性を有するので、例えば燃料や農薬等、揮発性物質を含有する溶液用のボトル、タンク、ドラム等の容器や、それらを輸送するホース等の材料としても有用である。